Brevet FR2484529A2 — publié le 19811218

FR 2484529 A2 19811218 FR 8013357 A 19800611 Le brevet principal a pour objet un procédé de stabilisation de voies et de tailles dans les mines à charbon, qui consiste à injecter en taille, ou dans la voie, une résine ininflammable à deux composants, dont l'un est à base de prépolymère de résorcine, et l'autre, à base de furfurol, à l'aide d'une pompe à air à deux corps munie dune chambre de mélange et d'une canne d'injection, et à une pression comprise entre 50 et 110 bars, la prise s'effectuant dans un intervalle de temps compris entre 2 et 20 minutes. Le brevet principal a également pour objet la résine ininflammable mise en oeuvre par le procédé, cette résine étant constituée par deux composants, à savoir un composant A formé par un mélange d'un prépolymère de résorcine, de furfurol, d'eau, de soude, et d'un épaississant tel que la farine de bois, le kieselguhr, ou des agents gonflants, et un composant B formé par un mélange catalyseur de furfurol, d'un liquide ininflammable à température d'ébullition basse, c'està-dire comprise entre 45 et 500 C, tel que le trichlorotrifluoroéthane, et d'un épaississant tel que la farine de bois, ces deux composants étant mélangés dans la chambre à l'entrée de la canne, puis étant pressés dans le massif. La présente demande de certificat d'addition a pour objet une variante de réalisation de la résine ininflammable utilisée. En effet, la résine ininflammable est caractérisée en ce qu'elle est constituée par deux autres composants, à savoir, d'une part, un composant A' formé par un mélange de résol, tel qu'une résine formo-phénolique, d'eau, et d'un liquide ininflammable à bas point d'ébullition tel que le trichlorotrifluoroéthane, et, d'autre part, un composant B' formé par un mélange catalyseur ininflammable d'acide sulfonique et d'eau. I1 est également possible d'utiliser d'autres liquides en remplacement du trichlorotrifluoroéthane, tels que les alcools, le trichloréthylène, le perchloréthylène, le xylène, etc... A titre d'exemple, pour l'obtention d'une résine présentant un taux d'expansion de 500 à 600 % et un temps de prise de 5 minutes, les compositions préférentielles des composants seront les suivantes - composant A' résol, tel que résine formo-phénolique 81 7o eau 14 % trichlorotrifluoroéthane 5 % - composant B' acide sulfonique 30 % eau 70 % les composants étant mélangés dans un rapport de 4 composants A' pour un composant B'. La formulation de la résine ainsi obtenue permet une adaptation à toutes les conditions existantes dans les mines en variant simplement le pourcentage de l'eau dans le mélange. Ainsi l'augmentation de ce pourcentage entraine un temps de prise plus long, tandis que sa diminution conduit à un temps raccourci. En outre, l'augmentation du pourcentage de trichlorotrifluoroéthane entraîne une augmentation du taux d'expansion, tandis qu'une diminution de ce pourcentage a un effet inverse. Enfin, le catalyseur acide étant ininflammable, la résine ainsi constituée est plus particulièrement utilisable dans les mines de charbon, mais elle s'utilise aussi dans les mines métalliques ou pour la consolidation de tous travaux souterrains. Bien entendu, l'invention n'est pas limitée au mode de réalisation décrit. Des modifications restent possibles, notamment du point de vue de la composition des divers composants, sans sortir pour autant du domaine de protection de l'invention. -REVENDICATIONS- 1. Résine ininflammable mise en oeuvre par le procédé suivant la revendication 1 du brevet principal, caractérisée en ce qu'elle est constituée par deux composants, à savoir un composant A' formé par un mélange de résol, tel que la résine formo-phénolique, d'eau, et de trichlorotrifluoroéthane, et un composant B' formé par un mélange catalyseur ininflammable d'acide sulfonique et d'eau. 2. Résine suivant la revendication 1, caractérisée en ce que, pour une expansion de l'ordre de 500 à 600 % et un temps de prise de 5 minutes, elle présente la composition préférentielle suivante - composant A' résol 81 % eau 14 % trichlorotrifluoroéthane 5 % - composant B' acide sulfonique 30 % eau 70 % avec un taux de mélange de 4 composants A' pour un composant B'.